(57)【要約】【課題】体液との接触前には消臭機能が発現せず、体液との接触によって確実に消臭機能が発揮されるようにするとともに、消臭機能が吸収性物品の全体に亘ってほぼ均一化でき、かつ製造などの際の取り扱いを容易にする。【解決手段】パルプ及び高吸水性ポリマー５を含有する吸収体２を備えた吸収性物品１である。高吸水性ポリマー５の表面に、香料などの消臭機能を持つ物質をシクロデキストリンに包接させたシクロデキストリン複合体７が添加されている。前記シクロデキストリン複合体７の添加は、前記高吸水性ポリマー５の製造段階において、前記高吸水性ポリマー５の表面架橋時に、シクロデキストリン複合体７を溶媒中に分散させた溶液を、高吸水性ポリマー５の表面に散布することにより行う。【選択図】図３
2018166878.tif 000002
【特許請求の範囲】
【請求項１】
パルプ及び高吸水性ポリマーを含有する吸収体を備えた吸収性物品において、
前記高吸水性ポリマーの表面に、消臭機能を持つ物質をシクロデキストリンに包接させたシクロデキストリン複合体が添加されていることを特徴とする吸収性物品。
【請求項２】
前記シクロデキストリン複合体は、前記高吸水性ポリマー１００質量部に対して、０．０１〜１質量部添加されている請求項１記載の吸収性物品。
【請求項３】
前記消臭機能を持つ物質は、前記シクロデキストリンに包接されない状態では実質的に含まれていない請求項１、２いずれかに記載の吸収性物品。
【請求項４】
パルプ及び高吸水性ポリマーを含有する吸収体を備えた吸収性物品の製造方法であって、
前記高吸水性ポリマーの表面架橋時に、消臭機能を持つ物質をシクロデキストリンに包接させたシクロデキストリン複合体を溶媒中に分散させた溶液を、前記高吸水性ポリマーの表面に散布することを特徴とする吸収性物品の製造方法。
【請求項５】
前記溶液中の前記シクロデキストリン複合体の濃度は、１〜１５質量％である請求項４記載の吸収性物品の製造方法。
【発明の詳細な説明】
【技術分野】
【０００１】
本発明は、使い捨ておむつ、尿取りパッド、失禁パッドなどの吸収性物品に係り、詳しくは尿などの体液に反応して消臭機能を発揮する消臭機能付き高吸水性ポリマーが吸収体に含有された吸収性物品及びその製造方法に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に、パルプ及び高吸水性ポリマーを含有する吸収体が介在したものが知られている。
【０００３】
前記吸収性物品は、尿などの体液を吸収した際に、悪臭を発するのを防止するため、消臭機能を備えたものが種々開発されている。
【０００４】
例えば、下記特許文献１では、液透過層と、液不透過層と、これら両層の間に位置する吸収層と、前記吸収層及び前記液不透過層の間に位置するシクロデキストリン含有層とを含む吸収性物品が開示されている。また、着用者から排出された尿などの体液に含まれる水分と接触することによって、シクロデキストリンに保持されていた活性成分を徐々に放出（除放）し、前記活性成分の有する作用を発現させる機能を有するように、前記シクロデキストリンは、天然香料や合成香料等の任意の香料を保持したシクロデキストリンを用いてもよいことが記載されるとともに、シクロデキストリンの配置方法として、分散媒体（例えば、ポリシロキサンオイル、鉱油など）に分散させた状態で配置しても、溶剤に溶解した溶液の状態で配置してもよいことが記載されている。
【先行技術文献】
【特許文献】
【０００５】
【特許文献１】特許第５７６９８９６号公報
【発明の概要】
【発明が解決しようとする課題】
【０００６】
しかしながら、上記特許文献１記載の吸収性物品では、香料を包接したシクロデキストリン−香料複合体を分散媒体に分散させた状態や溶剤に溶解した状態で配置した場合には、包接反応の平衡状態になって、分散媒体中や溶剤中に単独の香料が遊離することがあり、この溶液を噴霧することにより、吸収性物品に単独の香料が付着してしまい、体液と接触する前から香料の機能が発現され、体液と接触したときには香料の機能が低下していることがあった。
【０００７】
また、上記特許文献１記載の吸収性物品では、シクロデキストリン含有層としてシクロデキストリンを粉粒物の状態のまま配置しているため、粉粒状のシクロデキストリンが移動しやすく、吸収性物品の製造工程や製品輸送時、使用時などにシクロデキストリンが偏在することにより、消臭機能が偏在するおそれがあった。また、吸収性物品が高速で製造されている状況下などにおいて、粉粒物として配置した場合には、粉粒物の飛散やこぼれが生じやすく、製造などの際の取り扱いが困難であった。
【０００８】
更に、上記特許文献１記載の吸収性物品では、シクロデキストリン含有層として消臭機能を有する物質が集中的に配置されているため、この層まで達しない体液に対しては消臭機能が発現されないとともに、シクロデキストリン含有層内での体液の拡散性が低いと考えられるため、シクロデキストリンと体液との接触が生じにくく、消臭機能が十分満足するに至らない場合があった。
【０００９】
そこで本発明の主たる課題は、体液との接触前には消臭機能が発現せず、体液との接触によって確実に消臭機能が発揮されるようにするとともに、消臭機能が吸収性物品の全体に亘ってほぼ均一化でき、かつ製造などの際の取り扱いを容易にした吸収性物品及びその製造方法を提供することにある。
【課題を解決するための手段】
【００１０】
上記課題を解決するために請求項１に係る本発明として、パルプ及び高吸水性ポリマーを含有する吸収体を備えた吸収性物品において、
前記高吸水性ポリマーの表面に、消臭機能を持つ物質をシクロデキストリンに包接させたシクロデキストリン複合体が添加されていることを特徴とする吸収性物品が提供される。
【００１１】
上記請求項１記載の発明では、前記高吸水性ポリマーの表面に、香料などの消臭機能を持つ物質をシクロデキストリンに包接させたシクロデキストリン複合体を添加している。香料などの消臭機能を持つ物質は、シクロデキストリンに包接されているため、体液との接触前には、その機能を発現することがない。シクロデキストリン複合体が排泄された体液と接触し、香料などが除放されることによってはじめて消臭機能が発揮される。したがって、体液との接触前には消臭機能が発現せず、体液との接触によって確実に消臭機能が発揮されるようになる。
【００１２】
また、前記消臭機能を持つ物質が包接されたシクロデキストリン複合体は、高吸水性ポリマーの表面に添加されているため、体液と確実に接触でき、除放された消臭機能を持つ物質によって消臭効果が確実に発揮されるとともに、高吸水性ポリマーに吸水保持された体液の消臭効果が増大できるようになる。
【００１３】
前記シクロデキストリン複合体が添加された高吸水性ポリマーは、パルプとともに吸収体中にほぼ均一に分散されるとともに、吸収性物品の製造工程や製品の搬送時の移動が少ないため、消臭機能が吸収性物品の全体に亘ってほぼ均一化できるようになる。
【００１４】
更に、前記シクロデキストリン複合体は、高吸水性ポリマーの表面に添加されているため、吸収性物品の製造工程や製品の搬送時、又は吸収性物品の使用中において、シクロデキストリン複合体の飛散やこぼれがほとんどなく、製造などの際の取り扱いが容易になる。
【００１５】
請求項２に係る本発明として、前記シクロデキストリン複合体は、前記高吸水性ポリマー１００質量部に対して、０．０１〜１質量部添加されている請求項１記載の吸収性物品が提供される。
【００１６】
上記請求項２記載の発明は、高吸水性ポリマーに対するシクロデキストリン複合体の添加量を規定したものである。この範囲の添加量とすることにより、確実に消臭効果が得られるとともに、高吸水性ポリマーの表面にシクロデキストリン複合体が固着した状態が維持されやすくなる。
【００１７】
請求項３に係る本発明として、前記消臭機能を持つ物質は、前記シクロデキストリンに包接されない状態では実質的に含まれていない請求項１、２いずれかに記載の吸収性物品が提供される。
【００１８】
上記請求項３記載の発明では、香料などの消臭機能を持つ物質が、シクロデキストリンに包接されない状態では実質的に含まれていないため、香料などの消臭機能を持つ物質が体液と接触する前にその機能を発現することがなく、体液との接触時に確実に消臭機能が得られるようにしている。
【００１９】
請求項４に係る本発明として、パルプ及び高吸水性ポリマーを含有する吸収体を備えた吸収性物品の製造方法であって、
前記高吸水性ポリマーの表面架橋時に、消臭機能を持つ物質をシクロデキストリンに包接させたシクロデキストリン複合体を溶媒中に分散させた溶液を、前記高吸水性ポリマーの表面に散布することを特徴とする吸収性物品の製造方法が提供される。
【００２０】
上記請求項４記載の発明では、高吸水性ポリマーの表面架橋時に、シクロデキストリン複合体を溶媒中に分散させた溶液を、高吸水性ポリマーの表面に散布することによって、シクロデキストリン複合体を高吸水性ポリマーの表面に添加している。
【００２１】
請求項５に係る本発明として、前記溶液中の前記シクロデキストリン複合体の濃度は、１〜１５質量％である請求項４記載の吸収性物品の製造方法が提供される。
【００２２】
上記請求項５記載の発明では、シクロデキストリン複合体を高吸水性ポリマーの表面に添加する際に、溶媒中にシクロデキストリンに包接された消臭機能を持つ物質が除放されないように、最小限の溶媒とともに添加している。
【発明の効果】
【００２３】
以上詳説のとおり本発明によれば、体液との接触前には消臭機能が発現せず、体液との接触によって確実に消臭機能を発揮することができるとともに、消臭機能が吸収性物品の全体に亘ってほぼ均一化でき、かつ製造などの際の取り扱いが容易になる。
【図面の簡単な説明】
【００２４】
【図１】本発明に係る吸収性物品１の断面図である。
【図２】吸収体製造装置１０の概略図である。
【図３】高吸水性ポリマー５の断面図である。
【発明を実施するための形態】
【００２５】
〔吸収性物品の基本構成〕
以下、本発明の実施の形態について図面を参照しながら詳述する。
【００２６】
本発明に係る吸収性物品１は、図１に示されるように、パルプ繊維と高吸水性ポリマー５とからなる、ある程度の剛性を有するとともに、必要に応じてクレープ紙や不織布等からなる被包シート６によって囲繞された吸収体２と、前記吸収体２の肌側（表面側）を覆うように配設された有孔または無孔の不織布や孔開きプラスチックシート等からなる透液性のトップシート３と、前記吸収体２の非肌側（裏面側）を覆うように配設されたポリエチレン等からなる不透液性の防水シート４とから主に構成されたものであり、具体的には、使い捨ておむつ、尿取りパッド、失禁パッド、生理用ナプキン等が例示できる。また、前記吸収体２の周囲において、その吸収体２の外縁よりも外側に延出しているトップシート３と防水シート４とがホットメルトなどの接着剤やヒートシール、超音波シール等の接合手段によって接合され、外周に吸収体２の存在しない外周フラップ部が形成されている。
【００２７】
前記吸収体２は、フラッフ状パルプに粉粒状の高吸水性ポリマー５が分散配置されて構成されたものを用いるのが好ましい。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収体２を囲繞する被包シート６を設ける場合には、結果的にトップシート３と吸収体２との間に被包シート６が介在することになり、吸収性に優れる被包シート６を用いることによって体液を速やかに拡散させるとともに、これら尿の逆戻りを防止するようになる。
【００２８】
前記吸収体２の製造装置１０としては、図２に示されるように、装置内に送られてきたパルプ原紙１１を解繊する解繊装置１２と、この解繊装置１２を囲繞するとともに、粉砕された粉砕パルプを空気流に乗せて搬送するための粉砕パルプ供給ケーシング１３と、この粉砕パルプ供給ケーシング１３の下流側開口部に配設される積繊装置１４とからなるものである。
【００２９】
更に具体的に詳述すると、吸収体製造装置１０の隣接位置に配置されたパルプ原反１６から繰り出されたパルプ原紙１１は、解繊装置１２に供給される。前記解繊装置１２のロール表面には多数の粉砕刃が設けられており、供給されたパルプ原紙１１を細かく解繊する。細かくされた粉砕パルプ１７は、積繊装置１４による吸引作用によって前記粉砕パルプ供給ケーシング１３内の空気流に乗って下流側に搬送される。
【００３０】
前記粉砕パルプ供給ケーシング１３には、上面側にポリマー投入口１８が設けられており、粉粒状の高吸水性ポリマー５が前記粉砕パルプ１７とともに空気流に乗って、下流側に配設された積繊装置１４の周面に供給される。後段で詳述するように、前記高吸水性ポリマー５の表面にはシクロデキストリン複合体７が添加されている。前記高吸水性ポリマー５は、空気流に乗って積繊装置１４に供給されるまでの間に、粉砕パルプ１７にほぼ均一に分散して配置されるようになる。
【００３１】
前記積繊装置１４の吸収体成形用凹部内に積繊された粉砕パルプ１７及び高吸水性ポリマー５からなる吸収体２は、周方向に搬送され、コンベア１９に転写される。このコンベア１９には、吸収体２下面側を覆う被包シート６が供給され、前記吸収体２が被包シート６上に積層されるようになっている。
【００３２】
前記吸収体２は、平面形状を略砂時計状として成形されたものを使用することにより、股下部では吸収体の幅寸法を狭めることにより股間部への当たりを弱くし着用者にゴワ付き感を与えないようにすることもできるし、略長方形状として成形されたものを使用してもよい。この吸収体２は、形状保持、高吸水性ポリマー５のこぼれ防止、及びトップシート３を透過した体液の拡散性向上のために被包シート６によって被包されているのが好ましい。
【００３３】
前記吸収体２の肌側（上層側）を覆う透液性のトップシート３としては、液を透過する性質を有し、例えば、有孔または無孔の不織布や多孔性プラスチックシートなどが好適に用いられる。不織布を構成する素材繊維は特に限定されない。例えば、ポリエチレンまたはポリプロピレン等のオレフィン系、ポリエステル系、ポリアミド系等の合成繊維の他、レーヨンやキュプラ等の再生繊維、綿等の天然繊維などや、これらから二種以上が使用された混合繊維、複合繊維などを例示することができ、スパンレース法、スパンボンド法、サーマルボンド法、メルトブローン法、ニードルパンチ法、エアスルー法、ポイントボンド法等の適宜の加工法によって得られた不織布を用いることができる。これらの加工法の内、スパンレース法は柔軟性、スパンボンド法はドレープ性に富む点で優れ、サーマルボンド法、ポイントボンド法及びエアスルー法は嵩高で圧縮復元性（＝ソフト性）が高い点で優れている。また、トップシート３は、１枚のシートから成るものであっても、２枚以上のシートを貼り合わせて得た積層シートから成るものであってもよい。透液性トップシート３に多数の透孔を形成した場合には、尿などが速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００３４】
前記吸収体２の非肌側（下層側）を覆う防水シート４は、特に限定されるものではないが、例えば、ポリエチレンまたはポリプロピレンなどのオレフィン系樹脂等からなるプラスチックフィルムや不織布の表面にプラスチックフィルムを設けたラミネート不織布、プラスチックフィルムに不織布等を重ねて接合した積層シートなどを例示することができるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。この他にも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも用いることができる。
【００３５】
〔高吸水性ポリマー５〕
前記高吸水性ポリマー５は、粒子以外に粉体からなるものも含む。高吸水性ポリマー５は、この種の吸収性物品に使用される粒径のものをそのまま使用でき、未吸水時の平均粒径が１０００μｍ以下、好ましくは未吸水時の平均粒径が１０６μｍ以上のものが全体の９９重量％以上、特に１５０〜８５０μｍのものが全体の９９重量％以上であるのが望ましい。未吸水時の平均粒径は２５０〜５００μｍ程度であるのが好ましい。また、高吸水性ポリマー５は吸水後の平均粒径が未吸水時の平均粒径の３倍以上、具体的には５００μｍ以上であることが望ましい。なお、未吸水時の高吸水性ポリマー５の平均粒径は、重量基準粒度分布における積算値５０％での粒径を意味する。この場合における重量基準粒度分布は、ＪＩＳＺ８８１５−１９９４に準拠して測定される。すなわち、内径１５０ｍｍ、深さ４５ｍｍの７１０μｍ、５００μｍ、３００μｍ、１５０μｍ及び１０６μｍの目開きのふるいを、目開きの狭いふるいを下にして重ね、一番上の最も目開きの広い７１０μｍのふるいの上に、測定試料５０ｇを入れ、ふるい振動機にて１０分間ふるい、各ふるいの上に残った測定試料の重量を測定し、最初の測定試料の重量に基づく各ふるいの上に残った測定試料の重量％を求めることによって測定される。
前記高吸水性ポリマー５の材料としては、特に限定無く用いることができるが、吸水量が４０ｇ／ｇ以上のものが好適である。高吸水性ポリマー５としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。また、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等を用いることも可能である。これらの内、吸水量、吸水速度に優れるアクリル酸またはアクリル酸塩系のものが好適である。高吸水性ポリマー５の形状としては、通常用いられる粉粒体状のものが好適であるが、他の形状のものも用いることができる。
高吸水性ポリマー５としては、吸水速度が７０秒以下、特に４０秒以下のものが好適に用いられる。吸水速度が遅すぎると、吸収体２内に供給された液が吸収体２外に戻り出てしまう、所謂逆戻りを発生し易くなる。前記吸水性能を有する高吸水性ポリマー５は製造プロセスにおいて、架橋密度および架橋密度勾配を調整することにより吸収倍率（吸水力）と吸収速度の調整が可能である。
高吸水性ポリマー５の目付量は、当該吸収体２の用途で要求される吸収量に応じて適宜定めることができる。したがって一概には言えないが、５０〜３５０ｇ／ｍ２とすることができる。ポリマーの目付量が５０ｇ／ｍ２未満では、吸水量を確保し難くなる。３５０ｇ／ｍ２を超えると、効果が飽和するばかりでなく、高吸水性ポリマーの過剰によりジャリジャリした違和感を与えるようになる。
【００３６】
前記高吸水性ポリマー５の表面には、図３に示されるように、香料などの消臭機能を持つ物質をシクロデキストリンに包接させたシクロデキストリン複合体７が添加されている。すなわち、前記シクロデキストリン複合体７は、高吸水性ポリマー５の製造段階で、高吸水性ポリマー５の表面に添加され、その後の吸収体２の製造工程や吸収性物品１の組立工程では扱うことがない。
【００３７】
前記香料などの消臭機能を持つ物質としては、天然香料及び合成香料のいずれを用いてもよく、これらを組み合わせて使用してもよい。前記消臭機能を持つ物質の具体例としては、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができるが、特にこれらに限定されるものではない。前記消臭機能を持つ物質は、香料などとして市販品のものを広く使用することもできる。前記消臭機能を持つ物質は、揮発性の高い香料を使用するのが好ましい。
【００３８】
また、前記消臭機能を持つ物質として、物質自体に消臭効果があるものや、排泄物の不快臭と調和して新たに不快を感じさせない香りを発生させるハーモナイズド効果を有するものを使用することができる。
【００３９】
前記消臭機能を持つ物質は、シクロデキストリンに内包されたシクロデキストリン複合体７として、高吸水性ポリマー５の表面に添加されている。これにより、以下の効果が奏される。
【００４０】
香料などの消臭機能を持つ物質がシクロデキストリンに包接されているため、体液との接触前には、香料などがその機能を発現することがなく、吸収性物品１の使用前に香料などの機能低下が生じにくい。吸収性物品１の使用により、シクロデキストリン複合体７が排泄された体液と接触し、香料などの物質が除放されることによってはじめて、香料などの消臭機能が発揮されるようになる。
【００４１】
また、前記シクロデキストリン複合体７が高吸水性ポリマー５の表面に添加されているため、高吸水性ポリマー５が吸水することによりシクロデキストリン複合体７が体液と確実に接触でき、シクロデキストリン複合体７から除放された消臭機能を持つ物質による消臭効果が確実に得られるようになる。また、排泄量が少量の場合であっても、吸収体２を構成するパルプの液拡散効果によって、排泄液が高吸水性ポリマー５に吸水保持されやすい構造となっているため、消臭機能を持つ物質による消臭効果が確実に得られるようになる。
【００４２】
前記シクロデキストリン複合体７が添加された高吸水性ポリマー５は、パルプとともに吸収体２中にほぼ均一に分散して配置されるとともに、吸収性物品１の製造工程や製品の搬送時、又は吸収性物品１の使用中に移動しにくいため、消臭機能が偏在することがなく、消臭機能が吸収性物品１の全体に亘ってほぼ均一化できる。
【００４３】
更に、前記シクロデキストリン複合体７は、高吸水性ポリマー５の表面に添加され、この高吸水性ポリマー５の表面に固着されているため、吸収性物品１の製造工程や製品の搬送時、又は吸収性物品１の使用中において、シクロデキストリン複合体７の飛散やこぼれがほとんどなく、製造などの際の取り扱いが容易になる。
【００４４】
排便に対しても、シクロデキストリン複合体７が高吸水性ポリマー５の表面に添加されることで水分と接触できる表面積が増えるため、便に含まれる少量の水分に対しても消臭効果を発揮することができる。
【００４５】
吸収体２に対する高吸水性ポリマー５の配置は、消臭機能の発現形態に応じて以下の３つの実施形態のいずれかとすることができる。
【００４６】
第１の実施形態では、フラッフ状パルプと、シクロデキストリン複合体７が表面に添加された高吸水性ポリマー５とがそれぞれ吸収体２の少なくとも平面方向に分散配置されている。本第１の実施形態は、複数回の排泄に対して排泄直後からほぼ同等に消臭機能が発揮できるようにしたものである。具体例としては、フラッフ状パルプ５．６ｇと、高吸水性ポリマー１００質量部に対し０．３質量部のシクロデキストリン複合体７が表面に添加された高吸水性ポリマー１０．５ｇとからなり、これらフラッフ状パルプ及び高吸水性ポリマー５が０．０５ｍ２の略砂時計状の平面形状からなる吸収体２に分散配置されたものとすることができる。本第１の実施形態では、排泄前にはシクロデキストリンに包接されている香料など消臭機能を持つ物質の消臭効果が発揮されず、排泄により吸収体内で排泄物が拡散することで確実にシクロデキストリン複合体７に接触して消臭機能が発揮される。また、シクロデキストリン複合体７が高吸水性ポリマー５の表面に添加されているため、高吸水性ポリマー５が吸収体２の全体に分散配置されることにより、シクロデキストリン複合体７も吸収体２の全体に分散配置されている。そして、この高吸水性ポリマー５が吸収体２の全体に分散配置された状態は、吸収性物品の製造段階や製品の輸送段階の振動などによって変化しないため、シクロデキストリン複合体７の分散配置状態も変化することがない。なお、前記高吸水性ポリマー５は、吸収体２の少なくとも平面方向に分散配置されていればよく、吸収体２の厚み方向に対しては、分散配置されるようにしてもよいし、高吸水性ポリマー５が配合された層と配合されない層とを積層するなどして分散配置されないようにしてもよい。
【００４７】
次いで第２の実施形態では、吸収体２の排尿口に対応する所定領域において、フラッフ状パルプと、シクロデキストリン複合体７が表面に添加された高吸水性ポリマー５とがそれぞれ少なくとも平面方向に分散配置されるとともに、吸収体２のそれ以外の領域において、フラッフ状パルプと、シクロデキストリン複合体７が表面に添加されない高吸水性ポリマー５とがそれぞれ少なくとも平面方向に分散配置されている。本第２の実施形態では、１回目の排泄時に確実に消臭機能が発揮されるようにし、時間が経って吸収された排泄物が前記所定領域の外側に拡散したときや、２回目以後の排泄により前記所定領域の外側に拡散したときには消臭機能が発揮されず、排泄があったことが判るようにしたものである。前記所定領域は、平面寸法として、吸収性物品の長手方向及び幅方向の寸法がそれぞれ３０〜７０ｍｍ、好ましくは５０ｍｍ程度とするのがよく、平面形状としては、四角形や円形、楕円形などとするのがよい。また、前記所定領域に配置されるシクロデキストリン複合体７が表面に添加された高吸水性ポリマー５の重量としては、吸収体２の全体に配置される高吸水性ポリマー５の重量の１〜１０％、好ましくは３〜７％とするのがよい。具体例としては、吸収体２が全体として、フラッフ状パルプ５．６ｇと、高吸水性ポリマー１０．５ｇとからなる０．０５ｍ２の略砂時計状の平面形状で形成され、排尿口に対応する５０ｍｍ四方の正方形からなる前記所定領域に、前記１０．５ｇの高吸水性ポリマー５のうち、高吸水性ポリマー１００質量部に対して０．３質量部のシクロデキストリン複合体７が表面に添加された高吸水性ポリマー０．５ｇが分散配置されるとともに、それ以外の領域に、残りのシクロデキストリン複合体７が表面に添加されない高吸水性ポリマー１０ｇが分散配置されたものとすることができる。本第２の実施形態では、香料などの消臭機能をもつ物質がシクロデキストリンに包接されているため排泄前には消臭効果が発揮されず、１回目の排泄時には排泄物が５０ｍｍ四方の所定領域に拡散して消臭効果が発揮される。また、シクロデキストリン複合体７が高吸水性ポリマー５の表面に添加されているため、吸収性物品の製造段階や製品の輸送段階の振動などによって吸収体２の前記所定領域に分散配置された状態が変化しないため、シクロデキストリン複合体７の分散配置状態も変化せず、１回目の排泄時に確実に対応することができるようになる。なお、前記高吸水性ポリマー５は、吸収体２の少なくとも平面方向に分散配置されていればよく、吸収体２の厚み方向に対しては、分散配置されるようにしてもよいし、高吸水性ポリマー５が配合された層と配合されないそうとを積層するなどして分散配置されないようにしてもよい。ただし、前記所定領域においては、この領域が排尿口に対応する領域であり、排尿時の圧力によって尿が厚み方向に拡散する割合が大きいため、シクロデキストリン複合体７が表面に添加された高吸水性ポリマー５が吸収体２の平面方向及び厚み方向の両方に分散配置されるようにするのが望ましい。
【００４８】
第３の実施形態では、吸収体２の排尿口に対応する所定領域において、フラッフ状パルプと、シクロデキストリン複合体７が表面に添加されない高吸水性ポリマー５とがそれぞれ少なくとも平面方向に分散配置されるとともに、吸収体２のそれ以外の領域において、フラッフ状パルプと、シクロデキストリン複合体７が表面に添加された高吸水性ポリマー５とがそれぞれ少なくとも平面方向に分散配置されている。本第３の実施形態では、排泄直後には排泄があったことがわかるように消臭効果が発揮されず、一定時間経過後に消臭効果が発揮されるようにしたものである。前記所定領域は、上記第２の実施形態と同様に形成することができる。また、前記所定領域に配置されるシクロデキストリン複合体７が表面に添加されない高吸水性ポリマー５の重量としては、吸収体２の全体に配置される高吸水性ポリマー５の重量の１〜１０％、好ましくは３〜７％とするのがよい。具体例としては、吸収体２が全体として、フラッフ状パルプ５．６ｇと、高吸水性ポリマー１０．５ｇとからなる０．０５ｍ２の略砂時計状の平面形状で形成され、排尿口に対応する５０ｍｍ四方の正方形からなる前記所定領域に、前記１０．５ｇの高吸水性ポリマー５のうち、シクロデキストリン複合体７が表面に添加されない高吸水性ポリマー０．５ｇが分散配置されるとともに、それ以外の領域に、残りの高吸水性ポリマー１００質量部に対して０．３質量部のシクロデキストリン複合体７が表面に添加された高吸水性ポリマー１０ｇが分散配置されたものとすることができる。本第３の実施形態では、香料などの消臭機能をもつ物質がシクロデキストリンに包接されているため排泄前には消臭効果が発揮されず、排泄直後には、排泄物がシクロデキストリン複合体７が表面に添加されない高吸水性ポリマー５のみに接触するため、消臭効果が発揮されない。そして、排泄から一定時間経過後、吸収された排泄物が前記所定領域の外側に拡散してシクロデキストリン複合体７が表面に添加された高吸水性ポリマー５に接触することで消臭効果が発揮される。また、シクロデキストリン複合体７が高吸水性ポリマー５の表面に添加されているため、吸収性物品の製造段階や製品の輸送段階の振動などによって吸収体２の前記所定領域に分散配置された状態が変化しないため、シクロデキストリン複合体７の分散配置状態も変化せず、１回目の排泄直後には消臭機能が発揮されず、一定時間経過後に確実に消臭機能が発揮できるようになる。
【００４９】
前記シクロデキストリン複合体７は、１００質量部の前記高吸水性ポリマー５に対して、０．０１〜１質量部、好ましくは０．１〜１質量部添加するのがよい。０．０１質量部より少ないと消臭効果が小さく、１質量部より多いと高吸水性ポリマー５の表面にシクロデキストリン複合体７が固着された状態を維持しにくく、高吸水性ポリマー５の表面から剥がれ落ちやすくなる。
【００５０】
下記の官能評価試験に示されるように、１００質量部の高吸水性ポリマーに対してシクロデキストリン複合体が０．０１質量部未満、たとえば０．００５質量部が表面に添加されている高吸水性ポリマーを備えた吸収性物品は、着用者が着用中排尿前の香りを感じにくく排尿があったと勘違いすることもないが、排尿後の消臭効果としては十分発揮されない。一方で１００質量部の高吸水性ポリマーに対してシクロデキストリン複合体が１質量部を超えて、たとえば２質量部が表面に添加されている高吸水性ポリマーを備えた吸収性物品は、着用者が着用中排尿前にでも香りを感じてしまい排尿があったと勘違いしてしまう。シクロデキストリン複合体は空気中の湿度によって徐放しており、その徐放の量が一定以上になると着用者やその周囲の人間が官能的に消臭や香りを実感してしまう。使用後には十分消臭効果が発揮されかつ排尿前の消臭効果や香りが感じられない範囲が高吸水性ポリマー１００質量部に対して０．０１質量部から１質量部である。
【００５１】
（官能評価試験）
試験方法：シクロデキストリン複合体をポリマー１００質量部に対して所定量表面に添加した高吸水性ポリマーを備えた吸収性物品について、排尿前の香りを７段階で官能評価（１：香りが弱い→７：香りが強い）するとともに、使用後（排泄後）の消臭度合を７段階で官能評価（１：消臭が弱い→７：消臭が強い）する。
【００５２】
試験結果：
(1)高吸水性ポリマー１００質量部に対してシクロデキストリン複合体０．００５質量部をポリマー表面に添加した高吸水性ポリマーを備えた吸収性物品では、
使用前香り評価：１
排泄後消臭評価：２
(2)高吸水性ポリマー１００質量部に対してシクロデキストリン複合体０．３質量部をポリマー表面に添加した高吸水性ポリマーを備えた吸収性物品では、
使用前香り評価：２
排泄後消臭評価：６
(3)高吸水性ポリマー１００質量部に対してシクロデキストリン複合体２質量部をポリマー表面に添加した高吸水性ポリマーを備えた吸収性物品では、
使用前香り評価：６
排泄後消臭評価：７
前記シクロデキストリン複合体７の他に、前記高吸水性ポリマー５の表面に、１００質量部の高吸水性ポリマー５に対して、消臭機能を持つ物質を包接していない未包接のシクロデキストリンを０〜０．１質量部添加してもよい。高吸水性ポリマー５の表面に未包接のシクロデキストリンを所定量添加することにより、排泄液との接触によって未包接のシクロデキストリンが排泄液の臭気成分を包接することによる消臭効果が得られるようになる。
【００５３】
前記消臭機能を持つ物質は、その全てが前記シクロデキストリンに包接されたシクロデキストリン複合体７として高吸水性ポリマー５に添加され、シクロデキストリンに包接されない状態では実質的に含まれないようにするのが好ましい。前記消臭機能を持つ物質がシクロデキストリンに包接されない状態で実質的に含まれないとは、消臭機能を持つ物質を単体で高吸水性ポリマー５の表面に添加しないことであり、シクロデキストリン複合体７を高吸水性ポリマー５の表面に添加する際に、シクロデキストリン複合体７を溶媒に溶解することにより、一部のシクロデキストリン複合体から消臭機能を持つ物質が除放され、溶媒中に消臭機能を持つ物質が単体で存在しているものまで排除するものではない。
【００５４】
次に、前記高吸水性ポリマー５の製造方法のうち、前記シクロデキストリン複合体７を高吸水性ポリマー５の表面に添加する方法について詳細に説明する。
【００５５】
前記消臭機能を持つ物質をシクロデキストリンに包接させたシクロデキストリン複合体７を溶媒中に分散させた溶液を作成しておき、高吸水性ポリマー５の表面架橋時に、この溶液を高吸水性ポリマー５の表面に散布する。
【００５６】
前記シクロデキストリン複合体７の分散溶液は、水を含むことが好ましい。つまり、前記シクロデキストリン複合体７を分散させる溶媒として水を用いたシクロデキストリン複合体水溶液であることが好ましい。
【００５７】
シクロデキストリン複合体７は水分と接触すると消臭機能を持つ物質を除放するが、ある一定の範囲の水の量であれば、除放せずに平衡状態を保ったまま、シクロデキストリン複合体７として、溶媒中に分散するようになる。
【００５８】
このとき、前記溶液中の前記シクロデキストリン複合体７の濃度は、溶媒１００質量％に対して、１〜１５質量％、特に５〜１５質量％であるのが好ましい。これにより、シクロデキストリン複合体７から消臭機能を持つ物質が除放することなく、高吸水性ポリマー５の表面に添加することが可能となる。
【００５９】
前記シクロデキストリン複合体７の水溶液を高吸水性ポリマー５に散布するには、公知の方法を適宜採用することができ、例えば、スプレーノズルから前記水溶液を噴霧する方法、前記水溶液を少量ずつ滴下する方法などとすることができる。
【００６０】
前記シクロデキストリン複合体７の水溶液には、表面架橋剤が添加されているのが好ましい。すなわち、溶媒（水）にシクロデキストリン複合体７及び表面架橋剤が溶解された水溶液を用いるのが好ましい。これにより、高吸水性ポリマー５の表面架橋とシクロデキストリン複合体７の添加が同時に行われ、シクロデキストリン複合体７が高吸水性ポリマー５の表面に強固に固着できるとともに、製造工程が簡略化でき、且つ表面架橋剤が添加された水溶液と、シクロデキストリン複合体が添加された水溶液とを別々に散布するよりも、高吸水性ポリマー５に散布する水分量が全体として少なくでき、後述の乾燥処理が容易となる。このときの前記シクロデキストリン複合体７の添加量は、表面架橋剤の水溶液に使用する水の量に応じて、上記の溶媒に対するシクロデキストリン複合体７の濃度の範囲内で添加するのが好ましい。
【００６１】
なお、前記シクロデキストリン複合体７の水溶液と、表面架橋剤の水溶液とを別々に調製し、それぞれの水溶液を別工程で高吸水性ポリマー５の表面に散布することも可能である。この場合、表面架橋剤の水溶液を散布して乾燥処理を行った後、シクロデキストリン複合体７の水溶液を散布するのが好ましい。これにより、高吸水性ポリマー５の水分吸収による膨潤が抑えられた状態で、高吸水性ポリマー５の表面にシクロデキストリン複合体７を固着させることができるようになる。
【００６２】
上述の水溶液散布工程の後、高吸水性ポリマー５を加熱して水分を乾燥させる。これにより、水溶液中の水分が取り除かれ、図３に示されるように、シクロデキストリン複合体７が微粉状態で高吸水性ポリマー５の表面に固着するようになる。乾燥手段としては、例えば熱風によるものなど、公知の方法を適宜用いることができる。
【符号の説明】
【００６３】
１…吸収性物品、２…吸収体、３…トップシート、４…防水シート、５…高吸水性ポリマー、６…被包シート、７…シクロデキストリン複合体、１０…製造装置、１１…パルプ原紙、１２…解繊装置、１３…粉砕パルプ供給ケーシング、１４…積繊装置、１６…パルプ原反、１７…粉砕パルプ、１８…ポリマー投入口
【図１】
2018166878.tif 000003
【図２】
2018166878.tif 000004
【図３】
2018166878.tif 000005